실시 예 1 에서 기술 한 공정 과 빌딩 블록 을 포함 하 여 복합 물 SOF 를 제조 하 였 다 . 이 경우 , 사용 된 용매 는 다 이 옥산 이 었 다 . 모든 SOF 는 20 밀 의 버드 바 를 가진 습윤 층 을 증착 하 고 130 ℃ 에서 40 분 동안 습윤 층 변화 를 촉진 시킴 으로써 금속 화 된 마일 라 ( mylar ) 기판 위 에 제조 되 었 으며 , 이 차 구성 요소 로부터 의 10 % 의 고체 로딩 을 포함 하 는 반응 혼합물 내 에서 총 30 % 의 고체 로딩 이 되게 하 였 다 . 이 차 구성 요소 는 SOF 를 형성 하 기 위해 습윤 층 의 변화 를 촉진 하 기 전 에 반응 혼합물 내 에 포함 시킴 으로써 제공 된다 . 각각 서로 다른 이 차 구성 요소 를 포함 하 는 6 개 의 다른 복합 물 SOF 가 제공 되 었 다 : 복합 물 SOF 1 은 홀 이송 분자 ( N 4 , N 4 '- 디페닐 - N 4 , N 4 '- 디 - m - 톨 릴 -[ 1 , 1 '- 비페닐 ] - 4 , 4 '- 디아민 을 포함 하 고 , 복합 물 SOF 2 는 폴리머 ( 폴리스티렌 ) 를 포함 하 며 , 복합 물 SOF 3 은 나노 입자 ( C 60 버크민스터 플 러 렌 ) 를 포함 하 고 , 복합 물 SOF 4 는 작 은 유기 분자 ( 비페닐 ) 를 포함 하 며 , 복합 물 SOF 5 는 금속 입자 ( 구리 미세 분말 ) 를 포함 하 고 , 복합 물 SOF 6 은 전자 수용체 ( 퀴논 ) 를 포함 한다 . 이 차 구성 요소 중 일부 는 반응 혼합물 에서 용해 되 었 고 , 일부 는 반응 혼합물 에서 분산 되 었 다 ( 용해 되 지 않 음 ) . 제조 된 6 개 의 복합 물 SOF 는 실질 적 으로 SOF 내 로 포함 되 는 복합 물질 을 포함 하 는 핀홀 이 없 는 SOF 였 다 . 일부 경우 ( 예 컨데 , 구리 미세 분말 복합 물 SOF ) 에서 , 이 차 구성 요소 ( 도판 트 ) 의 분산 을 눈 으로 확인 하 였 다 . 상기 SOF 의 두께 는 15 - 25 마이크 론 의 범위 였 다 .